(57)【要約】      （修正有）【課題】流動性、稠度、剪断安定性、濃厚化作用などの非常に有益な特性を有するポリマー、ゴム、潤滑剤、コーティング剤などを提供する。【解決手段】ポリブタジエン、ブタジエン／アクリル酸／Ｃ１〜４アルキルエステルコポリマー、ポリイソプレン、１〜６０重量％のスチレンを含有するスチレン／ブタジエンコポリマー、カルボキシル化スチレン／ブタジエンコポリマーなどから選ばれる少なくとも１種の、１次粒子が球面の形状を有し、かつ９９ｎｍ未満の平均粒径を有するミクロゲルおよび少なくとも１種の機能性添加剤と少なくとも１種の非架橋性有機媒質である鉱物油とを含む組成物、並びにその調製方法。【選択図】なし【特許請求の範囲】
【請求項１】
少なくとも１種のミクロゲル（Ｂ）および少なくとも１種の機能性添加剤（Ｃ）を含む組成物。
【請求項２】
少なくとも１種の非架橋性有機媒質（Ａ）を含む請求項１に記載の組成物。
【請求項３】
ミクロゲル（Ｂ）の１次粒子がほぼ球面の形状を有することを特徴とする請求項１または請求項２のいずれかに記載の組成物。
【請求項４】
下記式、
｛（ｄ１−ｄ２）／ｄ２｝×１００
（式中、ｄ１およびｄ２は、１次粒子の２つの任意の直径であり、ｄ１＞ｄ２である）で定義される、ミクロゲル（Ｂ）の個々の１次粒子の直径における偏差が、２５０％未満であることを特徴とする請求項１から３のいずれか一項に記載の組成物。
【請求項５】
前記偏差が５０％未満である請求項４に記載の組成物。
【請求項６】
ミクロゲル（Ｂ）の１次粒子が、５から５００ｎｍの平均粒径を有することを特徴とする請求項１から５のいずれか一項に記載の組成物。
【請求項７】
ミクロゲル（Ｂ）の１次粒子が、９９ｎｍ未満の平均粒径を有することを特徴とする請求項１から６のいずれか一項に記載の組成物。
【請求項８】
ミクロゲル（Ｂ）が、２３℃でトルエンに不溶な画分を少なくとも約７０重量％含むことを特徴とする請求項１から７のいずれか一項に記載の組成物。
【請求項９】
ミクロゲル（Ｂ）が、トルエン中２３℃で８０未満の膨潤指数を有することを特徴とする請求項１から８のいずれか一項に記載の組成物。
【請求項１０】
ミクロゲル（Ｂ）が、−１００℃から＋１２０℃のガラス転移温度を有することを特徴とする請求項１から９のいずれか一項に記載の組成物。
【請求項１１】
ミクロゲル（Ｂ）が、高エネルギー放射線で架橋されたものではない、架橋ミクロゲルであることを特徴とする請求項１から１０のいずれか一項に記載の組成物。
【請求項１２】
ミクロゲル（Ｂ）が、約５℃よりも大きいガラス転移温度範囲を有することを特徴とする請求項１から１１のいずれか一項に記載の組成物。
【請求項１３】
ミクロゲル（Ｂ）が、エマルジョン重合によって得られることを特徴とする請求項１から１２のいずれか一項に記載の組成物。
【請求項１４】
ミクロゲル（Ｂ）が、ゴムを基材としたものであることを特徴とする請求項１から１３のいずれか一項に記載の組成物。
【請求項１５】
ミクロゲル（Ｂ）が、ホモポリマーまたはランダムコポリマーを基材としたものであることを特徴とする請求項１から１４のいずれか一項に記載の組成物。
【請求項１６】
ミクロゲル（Ｂ）が、Ｃ＝Ｃ二重結合に対して反応性の官能基によって、改変されたものであることを特徴とする請求項１から１５のいずれか一項に記載の組成物。
【請求項１７】
機能性添加剤（Ｃ）が、硫黄、リン、ハロゲン、酸素および金属からなる群から選択された、少なくとも１つのヘテロ原子を含む、少なくとも１つの化合物である請求項１から１６のいずれか一項に記載の組成物。
【請求項１８】
機能性添加剤（Ｃ）が、硫黄、リン、ハロゲン、酸素および金属からなる群から選択された、少なくとも２つのヘテロ原子を含む、少なくとも１つの化合物である請求項１から１７のいずれか一項に記載の組成物。
【請求項１９】
機能性添加剤（Ｃ）が、硫化オレフィンを基にした有機ポリスルフィド、硫化トリグリセリド、脂肪酸エステル、脂肪族アルコールなどを基にした有機ポリスルフィド、硫化油を基にした有機ポリスルフィド；キサントゲン酸エステル、チオ尿素誘導体などの他の含硫黄化合物；例えば、塩化パラフィンなどの有機塩素化合物；例えば、カルバミン酸エステルなどの有機窒素化合物などの極圧添加剤に適した化合物；例えば、リン酸エステル、ホスホン酸エステル、アルキルアリールホスフィン、亜リン酸塩などのリン含有化合物；例えば金属のジアルキルジチオリン酸塩、ジアリールおよびジアルキルジチオリン酸エステル、モノアルキルおよびモノアリールジチオリン酸エステルなどのリンおよび硫黄含有誘導体；例えば、アミンで中和されたリン酸誘導体などのリンおよび窒素含有化合物；例えば、含塩素リン化合物などのリンおよび塩素含有化合物などの耐摩耗添加剤に適した化合物；中和されたスルホン酸のアルカリ塩およびアルカリ土類塩、ならびに例えばエステルなどのそれらの誘導体、例えば、ナフテン酸、サリチル酸などの中和されたモノカルボン酸およびジカルボン酸、ならびに例えば、アルカリ塩およびアルカリ土類塩、エステル、アミドなどのそれらの誘導体；脂肪油および脂肪酸誘導体などの耐摩耗添加剤に適した化合物；例えばベンゾトリアゾールなどのトリアゾール誘導体、例えばジメルカプトチアジアゾールなどのチアジアゾール誘導体などの非鉄金属抑制剤に適した化合物、アルキル／アリール置換したフェノール誘導体、アルキル／アリール置換したアミン誘導体；その他のリンまたは硫黄含有フェノール／アミン誘導体などの酸化防止剤に適した化合物；例えば、モリブデン、アンチモン、ジチオカルバミン酸塩、またはジチオリン酸塩などの金属含有有機化合物；例えば、脂肪酸アミド、ポリオールエステル、フタル酸エステル、セバシン酸エステル、安息香酸エステル、アジピン酸エステルなどの脂肪酸または脂肪族アルコールの誘導体などの摩擦調整剤に適した化合物；例えば、アルキル／アリール脂肪酸の誘導体、アルキル／アリールスルホン酸の誘導体、アルキルフェノール誘導体などの洗浄剤などの界面活性物質に適した化合物；例えば、ジカルボン酸およびグリコールなどのエステル化生成物などの分散剤に適した化合物；また、流動点降下剤、粘度指数向上剤、消泡剤、脱気剤、流動調節剤、粘着剤など；例えば、メルカプトベンゾチアジアゾール誘導体などの促進剤などの触媒に適した化合物；例えば、尿素、トリアジン、カルバミン酸誘導体などの架橋剤に適した化合物からなる群から選択された、少なくとも１つの化合物である請求項１から１６のいずれか一項に記載の組成物。
【請求項２０】
１２０℃の温度で、機能性添加剤が、１，０００ｍＰａｓ未満の粘度を有する請求項１から１９のいずれか一項に記載の組成物。
【請求項２１】
成分（Ａ）を含まない請求項１から２０のいずれか一項に記載の組成物。
【請求項２２】
成分（Ｂ）および（Ｃ）からなる請求項１から２１のいずれか一項に記載の組成物。
【請求項２３】
組成物の総量を基準として、０．１から９９．９、好ましくは１０から９０重量％のミクロゲル（Ｂ）を含む請求項１から２２のいずれか一項に記載の組成物。
【請求項２４】
０．１から９９．９、好ましくは１０から９０重量％の機能性添加剤（Ｃ）を含むことを特徴とする請求項１から２３のいずれか一項に記載の組成物。
【請求項２５】
さらにフィラーを含むことを特徴とする請求項１から２４のいずれか一項に記載の組成物。
【請求項２６】
機能性添加剤（Ｃ）とミクロゲル（Ｂ）と、場合によっては非架橋性有機媒質（Ａ）とを、ホモジナイザー、ビーズミル（アトリションミル）、トリプルローラー、単軸または多軸の押出機、ニーダー、Ｕｌｔｒａ−Ｔｕｒｒａｘ  ｄｅｖｉｃｅおよび／またはディゾルバーを用いて混合することにより調製されることを特徴とする請求項１から２１のいずれか一項に記載の組成物。
【請求項２７】
ホモジナイザー、ビーズミル（アトリションミル）、トリプルローラーまたはディゾルバーを用いて調製されることを特徴とする請求項２６に記載の組成物。
【請求項２８】
円錐平板粘度計を用いて、ＤＩＮ  ５３０１８に準じて２０℃で測定した場合、５ｓ−ｌの回転速度で、２ｍＰａｓから５０，０００，０００ｍＰａｓまでの粘度を有することを特徴とする請求項１から２７のいずれか一項に記載の組成物。
【請求項２９】
ミクロゲル（Ｂ）が、トルエン中２３℃で１から１５の膨潤指数を有することを特徴とする請求項１から２８のいずれか一項に記載の組成物。
【請求項３０】
ミクロゲル（Ｂ）が、２３℃でトルエンに不溶な画分を少なくとも９５重量％含むことを特徴とする請求項１から２９のいずれか一項に記載の組成物。
【請求項３１】
ミクロゲルが水酸基によって改変されていないことを特徴とする請求項１から３０のいずれか一項に記載の組成物。
【請求項３２】
ミクロゲルが改変されていないことを特徴とする請求項１から３１のいずれか一項に記載の組成物。
【請求項３３】
熱可塑性ポリマー、ゴムまたは熱可塑性エラストマー中に混和するための請求項１から３２のいずれか一項に記載の組成物の使用。
【請求項３４】
ミクロゲルを含有するポリマーを調製するための請求項１から２２のいずれか一項に記載の組成物の使用。
【請求項３５】
ミクロゲルを含有するゴムを調製するための請求項３４に記載の使用。
【請求項３６】
ミクロゲルを含有する熱可塑性エラストマーを調製するための請求項３４に記載の使用。
【請求項３７】
潤滑剤、モールディングまたはコーティングを調製するための請求項１から３２のいずれか一項に記載の組成物の使用。
【請求項３８】
潤滑グリースまたは改変された潤滑油を調製するための請求項３７に記載の組成物の使用。
【請求項３９】
プラスチック、ゴム、コーティング剤または潤滑剤用の添加剤として請求項１から３２のいずれか一項に記載の組成物の使用。
【請求項４０】
請求項１から３２のいずれか一項に記載の組成物を含む、プラスチック、ゴム、熱可塑性エラストマー、コーティング剤または潤滑剤。
【発明の詳細な説明】
【技術分野】
【０００１】
本発明は、少なくとも１種のミクロゲルおよび少なくとも１種の機能性添加剤を含む組成物、その調製方法、組成物の使用法およびそれから調製された、ミクロゲルを含有する、ポリマー、ゴム、潤滑剤、コーティングなどに関する。
【背景技術】
【０００２】
例えば、自動車タイヤの製造において転がり抵抗を改善するために、適用性の広いゴムとの混合物中で、改変したゴムゲルを含むゴムゲルを使用することが知られている（例えば、ＤＥ  ４２  ２０  ５６３、ＧＢ−ＰＳ  １０  ７８  ４００  ＥＰ  ４０５  ２１６およびＥＰ  ８５４  １７１参照のこと）。
【０００３】
シリコーン含有グラフトポリマーの液体アミド中への分散物は、水の格子から調製されることもあるが、このことはＤＥ−Ａ−３７４２１８０から知られている。しかしながら、文献に記載されている分散物の場合には、水はただ実質的に分離しているにすぎず、完全な分離は困難である。
【０００４】
ミクロゲルと有機媒質とを含む組成物については、本出願者の、先行しない国際出願ＰＣＴ／ＥＰ２００４／０５２２９０に簡潔に記載している。
【先行技術文献】
【特許文献】
【０００５】
【特許文献１】独国特許出願公開第４２２０５６３号明細書
【特許文献２】英国特許出願公開第１０７８４００号明細書
【特許文献３】欧州特許出願公開第４０５２１６号明細書
【特許文献４】欧州特許出願公開第８５４１７１号明細書
【特許文献５】独国特許出願公開第３７４２１８０号明細書
【発明の概要】
【発明が解決しようとする課題】
【０００６】
本発明の発明者は、特に液体の機能性添加剤中に、例えばホモジナイザーを用いて、ミクロゲルを微細に分散させることが可能であるということを見い出している。ミクロゲルを１次粒子の範囲に分離させることは、例えばミクロゲルの微小特性を特に有用にするための必要条件である。本発明による、特定のミクロゲルを含む組成物によって、これまでミクロゲル自体を入手できなかったミクロゲルの用途を、多数開拓することが可能になる。
【０００７】
ミクロゲル／添加剤の配合物は、例えば、流動性、稠度、剪断安定性、濃厚化作用などの非常に有益な特性を有する。本発明者はこうして、従来市販されている、液体の潤滑性添加剤とミクロゲルとの、両系の有利な特性を組み合わせ、混和させた配合物を調製することができた。また、液体添加剤は、表面または網状組織内でミクロゲルと結合しており、結合した形で潤滑剤中に導入され得るが、例えば、そこから特定の条件下で再び解離することもあるということを見い出している。驚いたことに、添加剤によってペースト様または脂肪様の配合物が得られるだけでなく、その上これらの配合物は実際に相乗効果を発揮することも見い出している。不透明な脂肪構造とは対照的に、脂肪に特有の稠度値（滴点、針入度）を有する透明な「添加剤脂肪」は、例えば硫黄の官能基を有するオレフィンとミクロゲルとの配合から得られる。添加剤脂肪を従来の濃度の基液に導入すると、個々の成分、すなわち添加剤またはミクロゲルに対する測定値に関して相乗的に作用する潤滑剤が形成される。さらに、含硫黄添加剤または含リン添加剤との配合物も同様に、通常ペースト様の稠度を示し、場合によっては脂肪様の稠度を示す。
【課題を解決するための手段】
【０００８】
したがって、本発明は少なくとも１種のミクロゲル（Ｂ）および少なくとも１種の機能性添加剤（Ｃ）を含む組成物を提供する。
【０００９】
ミクロゲル（Ｂ）
本発明による組成物において使用するミクロゲル（Ｂ）は、架橋ミクロゲルである。好ましい実施形態では、ミクロゲルは高エネルギー放射線で架橋されたものではない。この文脈において、「高エネルギー」放射線という用語は、好都合には０．１μｍ未満の波長を有する電磁放射線を指す。高エネルギー放射線で架橋されたミクロゲルを使用することは、例えば、Ｃｈｉｎｅｓｅ  Ｊｏｕｒｎａｌ  ｏｆ  Ｐｏｌｙｍｅｒ  Ｓｃｉｅｎｃｅ、Ｖｏｌ．２０、Ｎｏ．２、（２００２）、９３〜９８に記載されているように不利である。これは、高エネルギー放射線で架橋したミクロゲルを、工業規模で製造することが事実上不可能であるためである。その上、放射性コバルトなどの放射能源から高エネルギー放射線を使用することは、重大な安全性の問題を伴う。
【００１０】
本発明の好ましい実施形態では、ミクロゲル（Ｂ）の１次粒子がほぼ球面形状を有する。ＤＩＮ  ５３２０６：１９９２−０８によると、ミクロゲルの粒子は、適当な物理的方法（電子顕微鏡）を用いると、個々に存在するものとして認識可能であり、凝集相において分散しているが、１次粒子と言われている（例えば、Ｒｏｍｐｐ  Ｌｅｘｉｋｏｎ、Ｌａｃｋｅ  ｕｎｄ  Ｄｒｕｃｋｆａｒｂｅｎ、Ｇｅｏｒｇ  Ｔｈｉｅｍｅ  Ｖｅｒｌａｇ、１９９８を参照のこと）。「ほぼ球面」形状という用語は、組成物を例えば電子顕微鏡を用いて観察すると、分散したミクロゲルの１次粒子が実質的に球状面を有していることがわかるであろうということを意味する。本発明による組成物の加工処理中に、ミクロゲルがその形状つまり形態を実質的にそれほど変えることはないので、上記および下記の言及は、本発明による組成物、例えば、可塑剤、コーティング剤、潤滑剤または同種のものなどを用いることにより得られる、含ミクロゲル組成物にも同様に適用される。
【００１１】
本発明による組成物に含まれるミクロゲル（Ｂ）の１次粒子において、個々の粒子の直径の偏差は、下記式、
｛（ｄ１−ｄ２）／ｄ２｝×１００
（式中、ｄ１およびｄ２は、１次粒子の２つの任意の直径であり、ｄ１＞ｄ２である）で定義されるが、偏差は、好ましくは２５０％未満であり、より好ましくは１００％未満であり、さらに好ましくは８０％未満であり、なお一層好ましくは５０％未満である。
【００１２】
ミクロゲルの１次粒子のうち、好ましくは少なくとも８０％が、より好ましくは少なくとも９０％が、さらに好ましくは少なくとも９５％が、下記式、
｛（ｄ１−ｄ２）／ｄ２｝×１００
（式中、ｄ１およびｄ２は、１次粒子の２つの任意の直径であり、ｄ１＞ｄ２である）で定義される直径の偏差が、２５０％未満であり、好ましくは１００％未満であり、より好ましくは８０％未満であり、さらに好ましくは５０％未満であることを示す。
【００１３】
個々の粒子の直径における上記偏差は、以下の方法で判定できる。まず第一に、本発明による密な組成物の薄片を準備する。次に、例えば１０，０００倍または２００，０００倍に拡大可能な透過型電子顕微鏡を準備する。８３３．７×８２８．８ｎｍの範囲内で、ミクロゲルの１次粒子１０個のうち、直径が最大のものをｄ１、最小のものをｄ２とする。測定したミクロゲルの１次粒子のうちの少なくとも８０％、好ましくは少なくとも９０％、より好ましくは少なくとも９５％において、上記定義の偏差が、いずれの場合にも、２５０％未満であり、好ましくは１００％未満であり、より好ましくは８０％未満であり、さらに好ましくは５０％未満である場合、ミクロゲルの１次粒子は上記定義の偏差の特徴を示す。
【００１４】
組成物中のミクロゲルの濃度が十分に高く、眼に見えるミクロゲルの１次粒子が明らかに重なり合っている場合には、評価が容易になるように、実験試料を事前に適切に希釈してもよい。
【００１５】
本発明による組成物において、ミクロゲル（Ｂ）の１次粒子は、好ましくは５〜５００ｎｍ、より好ましくは２０〜４００ｎｍ、より好ましくは２０〜３００ｎｍ、より好ましくは２０〜２５０ｎｍ、さらに好ましくは２０〜９９ｎｍ、なお一層好ましくは４０〜８０ｎｍの平均粒子直径を示す（直径はＤＩＮ  ５３２０６に準ずる）。エマルジョン重合による、特に微細に分離したミクロゲルの調製は、それ自体知られている方法（例えば、Ｈ．Ｇ．Ｅｌｉａｓ、Ｍａｋｒｏｍｏｌｅｋｕｅｌｅ、Ｖｏｌ．２、Ｔｅｃｈｎｏｌｏｇｉｅ、ｆｉｆｔｈ  ｅｄｉｔｉｏｎ、  ９９ページ以下を参照のこと）で、反応パラメータを制御することによって行われる。
【００１６】
本発明による組成物のさらなる加工処理中に、ミクロゲルの形態は基本的に変化しないので、この分散した１次粒子の平均粒子直径は、本発明による組成物、例えば、ミクロゲルを含有する、可塑剤、潤滑剤、コーティング剤などを用いて、さらに加工処理することにより得られる生成物中に分散した１次粒子の平均粒子直径に実質上一致する。このことは、本発明による組成物の特に有利な点である。場合によって、顧客は注文通りのミクロゲルの液体製剤を提供してもらうことが可能である。しかも、この製剤は倉庫で安定であり、明示されたミクロゲルの形態を有し、顧客が所望の用途に応じて容易に加工処理することが可能である。事前に行う、手間のかかる、分散、均質化またはミクロゲルの調製でさえ、もはや必要ではないので、このタイプのミクロゲルは、これまでその使用法が過度に複雑であるように思われていた分野においても、使用されるものと期待されている。
【００１７】
本発明による組成物において、ミクロゲル（Ｂ）は好都合には、２３℃でトルエンに不溶な画分を含み、その割合は、ゲル含量として少なくとも約７０重量％、より好ましくは少なくとも約８０重量％、さらに好ましくは少なくとも９０重量％である。
【００１８】
トルエンに不溶な画分は、トルエン中２３℃で決定する。ミクロゲル２５０ｍｇをトルエン２０ｍｌ中に、２３℃で振盪しながら２４時間浸漬する。２０，０００ｒｐｍで遠心分離した後、不溶画分を分離し乾燥させる。ゲル含量は乾燥残渣と計量した部分との商から決定し、重量パーセント（重量％）として与えられる。
【００１９】
本発明による組成物において、ミクロゲル（Ｂ）は好都合には、トルエン中２３℃で約８０未満、より好ましくは６０未満、さらに好ましくは４０未満の膨潤指数を示す。したがって、ミクロゲルの膨潤指数（Ｑｉ）は、１〜１５と１〜１０との間であることが特に好ましい可能性がある。膨潤指数（Ｑｉ）は、トルエン中２３℃で２４時間浸漬し、（２０，０００ｒｐｍでの遠心分離後の）含溶媒ミクロゲルの重量および乾燥ミクロゲルの重量から算出する。
Ｑｉ＝ミクロゲルの湿潤重量／ミクロゲルの乾燥重量
膨潤指数を決定するために、ミクロゲル２５０ｍｇをトルエン２５ｍｌ中に、振盪しながら２４時間浸漬する。ゲルを遠心分離し、計量し、次いで恒量に達するまで７０℃で乾燥させ、再度乾燥させる。
【００２０】
本発明による組成物において、ミクロゲル（Ｂ）は好都合には、−１００℃〜＋１２０℃、より好ましくは−１００℃〜＋１００℃、さらに好ましくは−８０℃〜＋８０℃のガラス転移温度Ｔｇを示す。まれに、高程度の架橋のためにガラス転移温度を示さないミクロゲルが用いられることもある。
【００２１】
その上、本発明による組成物において使用するミクロゲル（Ｂ）は好都合には、好ましくは５℃よりも大きく、より好ましくは１０℃よりも大きく、さらに好ましくは２０℃よりも大きいガラス転移温度範囲を示す。ガラス転移温度範囲を示すミクロゲルは、放射線で完全に均質的に架橋されたミクロゲルとは対照的に、通常完全に均質化されていない。結果として、例えば本発明による組成物から調製される、ミクロゲルを含有する可塑剤組成物において、マトリクス相から分散相への係数における変化は直接的ではない。したがって、これらの組成物に急激な応力がかかった場合、マトリクス相と分散相との間を分裂する作用はなく、その力学特性、すなわち膨潤作用および応力腐食割れなどが有利な影響を受ける。
【００２２】
ミクロゲルのガラス転移温度（Ｔｇ）およびガラス転移温度範囲（ΔＴｇ）は、示差走査熱量測定法（ＤＳＣ）により以下の条件下で測定する。すなわち、ＴｇおよびΔＴｇを測定するために２回の冷熱サイクルを行う。ＴｇおよびΔＴｇは２回目の熱サイクルで測定する。これらの値を測定するために、選択した１０〜１２ｍｇのミクロゲルをＰｅｒｋｉｎ−Ｅｌｍｅｒ  ＤＳＣの試料容器（標準的なアルミパン）の中に置く。１回目のＤＳＣサイクルは、まず液体窒素でサンプルを−１００℃に冷却し、次いでサンプルを２０Ｋ／ｍｉｎの速度で＋１５０℃に加熱することにより行う。２回目のＤＳＣサイクルは、サンプル温度が＋１５０℃に到達したらできるだけ早くサンプルを冷却することにより開始する。冷却は約３２０Ｋ／ｍｉｎの速度で行う。２回目の熱サイクルでは、１回目のサイクルと同様に、サンプルを再度＋１５０℃に加熱する。２回目のサイクルにおける加熱速度は、先ほどと同様に２０Ｋ／ｍｉｎである。ＴｇおよびΔＴｇは２回目の加熱過程でのＤＳＣ曲線上で、グラフを用いて測定する。このために、３本の直線をＤＳＣ曲線上に記入する。１本目の直線は、Ｔｇ未満でのＤＳＣ曲線の曲線部分に記入し、２本目の直線は、変曲点を有しＴｇを通過して伸びている曲線の分岐点に記入し、３本目の直線は、Ｔｇを超えた範囲でのＤＳＣ曲線の分岐点に記入する。こうして２つの交点を持つ３本の直線が得られる。各交点は特性温度という特徴がある。ガラス転移温度Ｔｇは、これら２つの温度の平均値として得られ、ガラス転移温度範囲ΔＴｇは２つの温度差から得られる。
【００２３】
本発明による組成物に含まれ、好ましくは高エネルギー放射線で架橋されたものではないミクロゲルは、それ自体知られている方法で調製できる（例えば、ＥＰ−Ａ−４０５  ２１６、ＥＰ−Ａ−８５４  １７１、ＤＥ−Ａ  ４２２０５６３、ＧＢ−ＰＳ  １０７８４００、ＤＥ  １９７  ０１  ４８９．５、ＤＥ  １９７  ０１  ４８８．７、ＤＥ  １９８  ３４  ８０４．５、ＤＥ  １９８  ３４  ８０３．７、ＤＥ  １９８  ３４  ８０２．９、ＤＥ  １９９  ２９  ３４７．３、ＤＥ  １９９  ３９  ８６５．８、ＤＥ  １９９  ４２  ６２０．１、ＤＥ  １９９  ４２  ６１４．７、ＤＥ  １００  ２１  ０７０．８、ＤＥ  １００  ３８  ４８８．９、ＤＥ  １００  ３９  ７４９．２、ＤＥ  １００  ５２  ２８７．４、ＤＥ  １００  ５６  ３１１．２およびＤＥ  １００  ６１  １７４．５を参照のこと）。特許（出願）ＥＰ−Ａ−４０５  ２１６、ＤＥ−Ａ  ４２２０５６３およびＧＢ−ＰＳ  １０７８４００では、ＣＲ、ＢＲおよびＮＢＲのミクロゲルを、二重結合を含むゴムとの混合物中で使用する方法が特許請求されている。ＤＥ  １９７  ０１  ４８９．５には、ＮＲ、ＳＢＲおよびＢＲなどの二重結合を含むゴムとの混合物中で引続き改変したミクロゲルを使用する方法が開示されている。
【００２４】
「ミクロゲル」という用語は好都合には、特に以下のゴムを架橋することによって得られるゴム粒子を指す。
ＢＲ：ポリブタジエン
ＡＢＲ：ブタジエン／アクリル酸／Ｃ１〜４アルキルエステルコポリマー
ＩＲ：ポリイソプレン
ＳＢＲ：１〜６０重量％、好ましくは５〜５０重量％のスチレンを含有するスチレン／ブタジエンコポリマー
Ｘ−ＳＢＲ：カルボキシル化スチレン／ブタジエンコポリマー
ＦＫＭ：フッ素ゴム
ＡＣＭ：アクリルゴム
ＮＢＲ：５〜６０重量％、好ましくは１０〜５０重量％のアクリロニトリルを含有するポリブタジエン／アクリロニトリルコポリマー
Ｘ−ＮＢＲ：カルボキシル化ニトリルゴム
ＣＲ：ポリクロロプレン
ＩＩＲ：０．５〜１０重量％のイソプレンを含有するイソブチレン／イソプレンコポリマー
ＢＩＩＲ：０．１〜１０重量％の臭素を含有する臭素化イソブチレン／イソプレンコポリマー
ＣＩＩＲ：０．１〜１０重量％の臭素を含有する塩素化イソブチレン／イソプレンコポリマー
ＨＮＢＲ：一部および完全に水素化されたニトリルゴム
ＥＰＤＭ：エチレン／プロピレン／ジエンコポリマー
ＥＡＭ：エチレン／アクリル酸エステルコポリマー
ＥＶＭ：エチレン／酢酸ビニルコポリマー
ＣＯおよびＥＣＯ：エピクロロヒドリンゴム
Ｑ：シリコーングラフトポリマーを除くシリコーンゴム
ＡＵ：ポリエステルウレタンポリマー
ＥＵ：ポリエーテルウレタンポリマー
ＥＮＲ：エポキシド化天然ゴムまたはその混合物
架橋されていないミクロゲルの出発物は、好都合には、以下の方法で調製する。
１．エマルジョン重合
２．１の改変では得られないゴムの溶液重合
３．例えば天然ゴムラテックスなどの、自然に存在するラテックスも当然使用可能である。
【００２５】
本発明による熱硬化性プラスチック組成物において、使用するミクロゲル（Ｂ）は、エマルジョン重合および架橋によって得ることができるものが好ましい。
【００２６】
使用される、本発明による、エマルジョン重合によるミクロゲルの調製においては、例えば、以下のようなラジカル的に重合可能なモノマーを使用する：ブタジエン、スチレン、アクリロニトリル、イソプレン、アクリル酸およびメタクリル酸のエステル。テトラフルオロエチレン、フッ化ビニリデン、ヘキサフルオロプロペン、２−クロロブタジエン、２，３−ジクロロブタジエン、ならびに例えばアクリル酸、メタクリル酸、マレイン酸、イタコン酸などの二重結合を含むカルボン酸、例えばヒドロキシエチルメタクリレート、ヒドロキシエチルアクリレート、ヒドロキシブチルメタクリレートなどの二重結合を含むヒドロキシ化合物、アミンの官能基を有する、アクリレート（メタクリレート）、アクロレイン、Ｎ−ビニル−２−ピロリドン、Ｎ−アリル−尿素およびＮ−アリル−チオ尿素、第２級の、アミノアクリル（アミノメタクリル）酸エステルおよび２−ｔｅｒｔ−ブチルアミノエチルメタクリレートならびに２−ｔｅｒｔ−ブチルアミノエチルメタクリルアミドなど。ゴムゲルは、例えば、多官能化合物の架橋を伴う共重合、または下記のようにその後の架橋によって、エマルジョン重合中に直接的に架橋される。直接架橋は本発明の好ましい実施形態となっている。好ましい多官能コモノマーは、少なくとも２つ、好ましくは２〜４つの重合可能なＣ＝Ｃ二重結合を含む化合物であり、例えば、ジイソプロペニルベンゼン、ジビニルベンゼン、ジビニルエーテル、ジビニルスルホン、ジアリルフタレート、トリアリルシアヌレート、トリアリルイソシアヌレート、１，２−ポリブタジエン、Ｎ，Ｎ’−ｍ−フェニレンマレイミド、２，４−トルイレンビス（マレイミド）および／またはトリアリルトリメリテートである。その他の適当な化合物としては、多価、好ましくは２価ないし４価のＣ２〜Ｃ１０アルコールの、アクリル酸エステルおよびメタクリル酸エステルが含まれる。かかるアルコールには、例えば、エチレングリコール、プロパンジオール−１，２、ブタンジオール、ヘキサンジオール、２〜２０個、好ましくは２〜８個のオキシエチレン単位を含むポリエチレングリコール、ネオペンチルグリコール、ビスフェノール−Ａ、グリセロール、トリメチロールプロパン、ペンタエリスリトール、ソルビトールなどがある。また、脂肪族ジオールおよび多価アルコールと、マレイン酸、フマル酸および／またはイタコン酸との不飽和ポリエステルも含まれる。
【００２７】
エマルジョン重合中の、ゴムミクロゲルへの架橋は、転換率が高くなるまで重合を持続することによって、またはモノマーの供給過程において、高い内部転換率を伴う重合によっても行われる。調節剤を使用せずにエマルジョン重合を行うことでも可能である。
【００２８】
架橋されていないか、または軽く架橋されたミクロゲルの出発物を、エマルジョン重合後に架橋するためには、エマルジョン重合中に得られるラテックスを使用することが最良である。原理上この方法は、異なった方法、例えば再溶解することにより得られる水性でないポリマーの分散にも適用できる。天然ゴムラテックスは、この方法で架橋することも可能である。
【００２９】
適当な架橋化学物質の例としては、ジクミルペルオキシド、ｔ−ブチルクミルペルオキシド、ビス−（ｔ−ブチル−ペルオキシ−イソプロピル）ベンゼン、ジ−ｔ−ブチルペルオキシド、２，５−ジメチルヘキサン−２，５−ジヒドロペルオキシド、２，５−ジメチルヘキシン−３，２，５−ジヒドロペルオキシド、ジベンゾイルペルオキシド、ビス−（２，４−ジクロロベンゾイル）ペルオキシド、過安息香酸ｔ−ブチルなどの有機過酸化物、また、アゾ−ビス−イソブチロニトリルおよびアゾ−ビス−シクロヘキサンニトリルなどの有機アゾ化合物、ジメルカプトエタン、１，６−ジメルカプトヘキサン、１，３，５−トリメルカプトトリアジンなどのジメルカプト化合物およびポリメルカプト化合物、ならびにビス−クロロエチルホルマールと多硫化ナトリウムとの反応による、末端メルカプト生成物などの末端メルカプト多硫化ゴムが含まれる。
【００３０】
後硬化を行うための最適温度は、当然架橋剤の反応性に依存する。後硬化は、室温ないし約１８０℃の温度で、場合によっては高圧下で行うことができる（この件については、Ｈｏｕｂｅｎ−Ｗｅｙｌ、Ｍｅｔｈｏｄｅｎ  ｄｅｒ  ｏｒｇａｎｉｓｃｈｅｎ  Ｃｈｅｍｉｅ、ｆｏｕｒｔｈ  ｅｄｉｔｉｏｎ、Ｖｏｌ．１４／２、  ８４８ページを参照のこと）。ペルオキシドは特に好ましい架橋剤である。
【００３１】
Ｃ＝Ｃ二重結合を含むゴムは、ＵＳ５３０２６９６またはＵＳ５４４２００９に開示されているように、分散またはエマルジョン状態にあるミクロゲルに架橋することもできるが、同時に、Ｃ＝Ｃ二重結合への部分的または完全な水素化が、ヒドラジンによって起こる。場合によっては、例えば有機金属ヒドリド錯体などの他の水素化剤も使用される。
【００３２】
後硬化前、後硬化中または後硬化後、場合によっては、粒子を凝塊によって大きくすることも可能である。
【００３３】
使用されることが好ましく、高エネルギー放射線を利用することのない、本発明による調製方法においては、完全に均質的に架橋されておらず、上記の利点を示すことが可能なミクロゲルが常に得られる。
【００３４】
溶液重合によって調製されるゴムを、ミクロゲル調製用の出発物として使用することもできる。そのような場合には、これらのゴムの適当な有機溶液を出発物質として使用する。
【００３５】
ミクロゲルの所望の粒径は、ゴム溶液を液体媒質、好ましくは水に混合することによって調製し、例えば界面活性剤などの適当な界面活性助剤を、適当な単位量で場合によって加える。このようにすると、ゴムが適当な粒径範囲で分散する。ゴムが分散した溶液を架橋する手順は、エマルジョンポリマーの引き続く架橋に対する前記と同じ手順である。適当な架橋剤には上記の化合物が含まれ、分散物を調製するために使用した溶媒は、架橋前に例えば蒸留によって、場合によっては除去することもある。
【００３６】
特に表面に反応性の高い基を実質的に含まない、改変されていないミクロゲル、および特に表面に官能基を含む、改変されたミクロゲルは双方ともに、本発明による組成物の調製用ミクロゲルとして使用できる。改変されたミクロゲルは、既に、Ｃ＝Ｃ二重結合に対して反応性の高い化学物質に架橋されているミクロゲルの化学反応によって調製できる。これらの反応性の高い化学物質は、特に、例えばアルデヒド基、水酸基、カルボニル基、ニトリル基などの極性基、ならびに、例えばメルカプト、ジチオカルバメート、ポリスルフィド、キサントゲナート、チオベンゾチアゾールおよび／またはジチオリン酸基などの含硫黄基、ならびに／あるいは不飽和のジカルボン酸基を持ち、その基によってミクロゲルに化学的に結合可能な化合物である。これは、Ｎ，Ｎ’−ｍ−フェニレンジアミンにも適用される。本発明による組成物を、その後、ミクロゲルが混和したマトリクスの調製用に使用するか、または本発明による組成物をマトリクス中への混和用に使用し、調製過程中に有効な分散性を実現し、有効な結合を達成しようとする場合において、ミクロゲルを改変する目的は、ミクロゲルの相溶性を改良することである。
【００３７】
特に好ましい改変方法には、ミクロゲルと官能モノマーとのグラフティング、およびミクロゲルと低分子試薬との反応が含まれる。
【００３８】
ミクロゲルと官能モノマーとのグラフティング用の出発物質は、好都合にはミクロゲルの分散水である。この反応は、極性モノマーとのラジカル的なエマルジョン重合の条件下で行う。かかる極性モノマーには、アクリル酸、メタクリル酸、イタコン酸、ヒドロキシエチルアクリレート（メタクリレート）、ヒドロキシプロピルアクリレート（メタクリレート）、ヒドロキシブチルアクリレート（メタクリレート）、アクリルアミド、メタクリルアミド、アクリロニトリル、アクロレイン、Ｎ−ビニル−２−ピロリドン、Ｎ−アリル−尿素およびＮ−アリル−チオ尿素、また、２−ｔｅｒｔ−ブチルアミノエチルメタクリレートなどの第２級のアミノアクリル（アミノメタクリル）酸エステル、ならびに２−ｔｅｒｔ−ブチルアミノエチルメタクリルアミドが挙げられる。こうして、核／殻形態を有するミクロゲルが得られる。殻はマトリクスとの高程度の相溶性を示すことが可能である。改変ステップにおいて使用するモノマーは、改変されていないミクロゲル上に、可能な限り定量的にグラフトすることが望ましい。好都合には、官能モノマーはミクロゲルを完全に架橋する前に加える。
【００３９】
原理上、非水系におけるミクロゲルのグラフティングも考えられ得るし、イオン重合法を用いてモノマーを改変することも可能になる。
【００４０】
以下の試薬は、低分子試薬を用いたミクロゲルの表面改質に特に適当である：元素硫黄、硫化水素および／または、１，２−ジメルカプトエタンもしくは１，６−ジメルカプトヘキサンなどのアルキルポリメルカプタン、また、ジアルキルおよびジアルキルアリールジチオカルバミン酸、ならびにジメチルジチオカルバミン酸および／もしくはジベンジルジチオカルバミン酸の、アルカリ金属塩、また、エチルキサントゲン酸カリウムおよびイソプロピルキサントゲン酸ナトリウムなどのアルキルおよびアリールキサントゲン酸塩、ならびにジブチルジチオリン酸、ジオクチルジチオリン酸およびドデシルジチオリン酸の、アルカリ金属塩もしくはアルカリ土類金属塩との反応。上記反応は、硫黄の存在下で有利に行うこともできる。硫黄は、ポリスルフィド結合の形成を伴って混和もされている。この化合物の添加に関しては、有機および無機ペルオキシドなどのラジカル開始剤、ならびに／またはアゾ開始剤を加えてもよい。
【００４１】
二重結合を含むミクロゲルの改変は、例えばオゾン分解によって、ならびに塩素、臭素およびヨウ素とのハロゲン化によっても可能である。改変されたミクロゲルの後に続く反応、例えば、エポキシド化したミクロゲルから水酸基に改変したミクロゲルの調製も、ミクロゲルの化学修飾として理解される。
【００４２】
好ましい実施形態では、ミクロゲルを特にその表面で、水酸基によって改変する。ミクロゲルの水酸基含量は、ＤＩＮ  ５３２４０に準じて、無水酢酸との反応およびこれによってＫＯＨとともに遊離した酢酸の滴定によって、ｍｇＫＯＨ／ｇポリマーという単位を持つヒドロキシル価として測定する。ミクロゲルのヒドロキシル価は、好ましくは０．１〜１００、より好ましくは０．５〜５０ｍｇＫＯＨ／ｇポリマーの間である。
【００４３】
使用する改変試薬の量は、その効果および個々の必要条件によって決定し、使用したゴムミクロゲルの総量を基準として０．０５〜３０重量％の範囲にあり、０．５〜１０重量％であることが特に好ましい。
【００４４】
改変反応は０〜１８０℃、好ましくは２０〜９５℃の温度で、場合によっては１〜３０ｂａｒの圧力下で行うことができる。改変は、ゴムミクロゲルそのもので、またはその分散物の形で行い、後者の場合であれば、不活性な有機溶媒または水でさえも反応媒質として使用できる。改変は架橋されたゴムの分散水中で行うことが特に好ましい。
【００４５】
調製したミクロゲルの平均直径は、例えば０．１ミクロン（１００ｎｍ）＋／−０．０１ミクロン（１０ｎｍ）にまで高精度に調節可能であるため、粒径分布は、例えば、全ミクロゲル粒子のうちの少なくとも７５％が０．０９５ミクロンから０．１０５ミクロンの間にあるとすることが実現できる。特に５から５００ｎｍの間の範囲にある、ミクロゲルのその他の平均直径は、同等の精度（全粒子の少なくとも７５重量％が、積分された粒径分布曲線（光散乱によって測定した）のピーク値の上下＋１０％の範囲にある）で調製され使用される。このことにより、本発明による組成物中に分散したミクロゲルの形態を、ほぼ「精密な」正確さで調節することが可能になる。したがって、例えば、本発明による組成物および組成物から調製される可塑剤の特性を調節することが可能になる。
【００４６】
この方法で調製したミクロゲルは、ＢＲ、ＳＢＲ、ＮＢＲ、ＳＮＢＲまたはアクリロニトリルまたはＡＢＲを基材とするのが好ましいが、例えば蒸発、凝固、さらにラテックスポリマーとの共凝固、凍結凝固（ＵＳ−ＰＳ  ２１８７１４６を参照のこと）、または噴霧乾燥によって処理できる。噴霧乾燥によって処理する場合には、ＣａＣＯ３またはケイ酸などの、従来市販されている流動促進剤を加えてもよい。
【００４７】
本発明による組成物の好ましい実施形態では、ミクロゲル（Ｂ）はゴムを基材とする。
【００４８】
本発明による組成物の好ましい実施形態では、ミクロゲル（Ｂ）はＣ＝Ｃ二重結合に対して反応性の高い官能基によって改変される。
【００４９】
好ましい実施形態では、ミクロゲル（Ｂ）が、トルエン中２３℃で１〜１５の膨潤指数を有する。
【００５０】
本発明による組成物は、円錐平板粘度計を用いて、ＤＩＮ  ５３０１８に準じて２０℃で測定した場合、５ｓ−ｌの回転速度では、好ましくは２ｍＰａｓ〜５０，０００，０００ｍＰａｓまで、より好ましくは５０ｍＰａｓ〜３，０００，０００ｍＰａｓまでの粘度を有する。
【００５１】
非架橋性有機媒質（Ａ）
本発明による組成物は、１２０℃の温度で、３０，０００ｍＰａｓ未満、より好ましくは１，０００ｍＰａｓ未満、より好ましくは２００ｍＰａｓ未満、より好ましくは１００ｍＰａｓ未満、さらに好ましくは２０ｍＰａｓ未満の粘度を有する、１つまたは複数の有機媒質（Ａ）を含むことができる。
【００５２】
このタイプの媒質は、室温（２０℃）で、好ましくは液体ないし固体状態、好ましくは液体ないし遊離状態にある。
【００５３】
「有機媒質」という用語は、本発明において使用される場合、少なくとも１つの炭素原子を含む媒質を指す。
【００５４】
「非架橋性媒質」という用語は、本発明において使用される場合、特に従来のモノマーまたはプレポリマーなどが有する、ヘテロ原子を含む官能基またはＣ＝Ｃ基によって架橋可能な基のいずれも含まないタイプの媒質を指す。ここで、かかるプレポリマーは、従来の方法、すなわちラジカル的に、ＵＶ放射を用いて、熱的な方法で、および／または重付加もしくは重縮合、架橋添加剤（例えばポリイソシアネート、ポリアミン、酸無水物など）および、形成されたオリゴマーもしくはポリマーによって、架橋または重合されている。本発明によれば、使用した非架橋性有機媒質は、例えば、特定の割合の、不飽和結合（特定のポリエステル油、菜種油など）または水酸基（ポリエーテル）を含む媒質であることも可能であるが、オリゴマーまたはポリマーを形成する従来の方法で架橋または重合されない媒質である。非架橋性有機媒質は、特に溶媒、殊にＤＩＮ  ５５  ９４５に準じる溶媒でもある。
【００５５】
ＤＩＮ  ５５  ９４５に準じる、反応性のない溶媒は、ヘキサン、特定の沸点を有するアルコール、石油アルコール、キシレン、ソルベントナフサ、バルサムテレピン油、メチルエチルケトン、メチルイソブチルケトン、メチルアミルケトン、イソホロン、酢酸ブチル、酢酸１−メトキシプロピル、酢酸ブチルグリコール、酢酸エチルジグリコールおよびＮ−メチルピロリドンが好ましい（Ｂｒｏｃｋ、Ｔｈｏｍａｓ、Ｇｒｏｔｅｋｌａｅｓ、Ｍｉｃｈａｅｌ、Ｍｉｓｃｈｋｅ、Ｐｅｔｅｒ、Ｌｅｈｒｂｕｃｈ  ｄｅｒ  Ｌａｃｋｔｅｃｈｎｏｌｏｇｉｅ、Ｃｕｒｔ  Ｒ．Ｖｉｎｃｅｎｔｚ  Ｖｅｒｌａｇ、Ｈａｎｏｖｅｒ、（１９９８）９３ページ以下を参照のこと）。
【００５６】
特に好ましい、非架橋性媒質には以下のものが含まれる：ポリエーテル、例えばＢａｙｌｕｂｅ  ６８ＣＬ、ナフテン酸油、例えばＮｙｎａｓ  Ｔ  １１０、パラフィン系高精製鉱物油、例えばＳｈｅｌｌ  Ｃａｔｅｎｅｘ  Ｓ  ９３２、エステル油、例えばメチルエステル  ＳＵ、再生可能な粗原料を基材とした油、例えば、精製菜種油。非架橋性媒質（Ａ）は、例えばポリ−α−オレフィン、水素化分解油、水素添加油などの主要な部類の炭化水素、ポリエーテル油および、ＤＩＮ  ５５  ９４５に準じる溶媒を含むことが特に好ましい。
【００５７】
好ましい実施形態では、本発明による組成物は、成分（Ａ）を含まない。
【００５８】
さらに好ましい実施形態では、本発明による組成物は、成分（Ｂ）および（Ｃ）のみからなる。
【００５９】
機能性添加剤（Ｃ）
「機能性添加剤（Ｃ）」という用語は、本明細書において使用される場合、他の物質または物質の混合物に対し、所望の方法でその特性を変える目的で、またはその加工可能性を促進させる目的で、少量を加えるすべての物質を指す。かかる添加剤は、特に必ずしも官能基を含む有機化合物のみであるとは限らない。
【００６０】
機能性添加剤（Ｃ）は、硫黄、リン、窒素、ハロゲンおよび酸素からなる群から選択された、少なくとも１つのヘテロ原子、好ましくは少なくとも２つのヘテロ原子を含む、少なくとも１つの化合物であることが好ましい。
【００６１】
機能性添加剤（Ｃ）は、好ましくは以下からなる群から選択された化合物である：極圧添加剤に適した化合物としては、硫化オレフィンを基にした有機ポリスルフィド、硫化トリグリセリド、脂肪酸エステル、脂肪族アルコールなどを基にした有機ポリスルフィド、硫化油を基にした有機ポリスルフィド；キサントゲン酸エステル、チオ尿素誘導体などの他の含硫黄化合物；例えば、塩化パラフィンなどの有機塩素化合物；例えば、カルバミン酸エステルなどの有機窒素化合物；耐摩耗添加剤に適した化合物としては、例えば、リン酸エステル、ホスホン酸エステル、アルキルアリールホスフィン、亜リン酸塩などの含リン化合物；例えば、金属のジアルキルジチオリン酸塩、ジアリールおよびジアルキルジチオリン酸エステル、モノアルキルおよびモノアリールジチオリン酸エステルなどの含リンおよび含硫黄誘導体；例えば、アミンで中和されたリン酸誘導体などの含リンおよび含窒素化合物；例えば含塩素リン化合物などの含リンおよび含塩素化合物；耐摩耗添加剤に適した化合物としては、例えば、中和されたスルホン酸のアルカリ塩およびアルカリ土類塩、ならびに例えばエステルなどのそれらの誘導体；例えば、ナフテン酸、サリチル酸などの中和されたモノカルボン酸およびジカルボン酸、ならびに例えば、アルカリ塩およびアルカリ土類塩、エステル、アミドなどのそれらの誘導体；脂肪油および脂肪酸誘導体；非鉄金属抑制剤に適した化合物としては、例えばベンゾトリアゾールなどのトリアゾール誘導体、例えばジメルカプトチアジアゾールなどのチアジアゾール誘導体；酸化防止剤に適した化合物としては、アルキル／アリール置換したフェノール誘導体、アルキル／アリール置換したアミン誘導体；その他の含リンまたは含硫黄の、フェノール／アミン誘導体など；摩擦調整剤に適した化合物としては、例えば、モリブデン、アンチモン、ジチオカルバミン酸塩、またはジチオリン酸塩などの含金属有機化合物；例えば、脂肪酸アミド、ポリオールエステル、フタル酸エステル、セバシン酸エステル、安息香酸エステル、アジピン酸エステルなどの脂肪酸または脂肪族アルコールの誘導体；界面活性物質に適した化合物としては、例えば、アルキル／アリール脂肪酸の誘導体、アルキル／アリールスルホン酸の誘導体、アルキルフェノール誘導体などの合成洗剤；分散剤に適した化合物としては、例えば、ジカルボン酸およびグリコールなどのエステル化生成物；また、流動点降下剤、粘度指数向上剤、消泡剤、脱気剤、流動調節剤、粘着剤など；触媒に適した化合物としては、例えば、メルカプトベンゾチアジアゾール誘導体などの促進剤；架橋剤に適した化合物としては、例えば、尿素、トリアジン、カルバミン酸誘導体など。
【００６２】
成分（Ｃ）は、以下の化合物のうちの１つであることが特に好ましい；極圧添加剤に適した化合物としては、硫化オレフィンを基にした有機ポリスルフィド、硫化トリグリセリド、脂肪酸エステル、脂肪族アルコールなどを基にした有機ポリスルフィド、硫化油を基にした有機ポリスルフィド；例えば、塩化パラフィンなどの有機塩素化合物；例えば、カルバミン酸エステルなどの有機窒素化合物；耐摩耗添加剤に適した化合物としては、例えば、ホスホン酸エステル、亜リン酸塩などの含リン成分；例えば、金属のジアルキルジチオリン酸塩、ジアリールおよびジアルキルジチオリン酸エステルなどの含リンおよび含硫黄誘導体；例えば、アミンで中和されたリン酸誘導体などの含リンおよび含窒素化合物；耐摩耗添加剤に適した化合物としては、例えば、中和されたスルホン酸のアルカリ塩およびアルカリ土類塩、ならびに例えばエステルなどのそれらの誘導体、例えば、ナフテン酸、サリチル酸などの中和されたモノカルボン酸およびジカルボン酸、ならびに例えば、アルカリ塩およびアルカリ土類塩、エステル、アミドなどのそれらの誘導体；脂肪油および脂肪酸誘導体；非鉄金属抑制剤に適した化合物としては、例えばベンゾトリアゾールなどのトリアゾール誘導体、例えばジメルカプトチアジアゾールなどのチアジアゾール誘導体；酸化防止剤に適した化合物としては、アルキル／アリール置換したフェノール誘導体、アルキル／アリール置換したアミン誘導体など；摩擦調整剤に適した化合物としては、例えば、モリブデン、アンチモン、ジチオカルバミン酸塩、ジチオリン酸塩などの含金属有機化合物；例えば、脂肪酸アミド、フタル酸エステル、セバシン酸エステル、アジピン酸エステルなどの脂肪酸または脂肪族アルコールの誘導体；界面活性物質に適した化合物としては、例えば、アルキル／アリールスルホン酸の誘導体、アルキルフェノール誘導体などの合成洗剤；分散剤に適した化合物としては、例えば、ジカルボン酸およびグリコールなどのエステル化生成物；また、消泡剤、脱気剤、流動調節剤、粘着剤など；触媒に適した化合物としては、例えば、メルカプトベンゾチアジアゾール誘導体などの促進剤；架橋剤に適した化合物としては、例えば、カルバミン酸誘導体など。
【００６３】
機能性添加剤（Ｃ）は、１２０℃の温度で、１，０００ｍＰａｓ未満の粘度を有することが好ましい。また、室温で液体または可流動状態にあるのが特に好ましい。
【００６４】
本発明による組成物は、組成物の総量を基準として、好ましくは０．５〜９９．９重量％、より好ましくは１０〜９０重量％、さらに好ましくは２０〜７０重量％のミクロゲル（Ｂ）を含む。ここで、上記上限値と下限値は、各々もう一方の値と無関係であることもある。
【００６５】
本発明による組成物はまた、好ましくは０．１〜９９．５重量％、より好ましくは１０〜９０重量％、より好ましくは３０〜８０重量％、より好ましくは４０〜９７重量％、さらに好ましくは５０〜９５重量％、なお一層好ましくは６０〜９０重量％の機能性添加剤（Ｃ）を含む。ここで、上記上限値と下限値は、各々もう一方の値と無関係であることもある。
【００６６】
本発明による組成物は、ミクロゲル（Ｂ）および機能性添加剤からなることが好ましい。水の存在は、特に好ましくない。本発明による組成物は、好ましくは０．８重量％未満、さらに好ましくは０．５重量％未満の水を含む。水の存在を無視できるほどである（０．１重量％未満）のが最も好ましい。
【００６７】
本発明による組成物は、１、２、３種またはそれ以上の機能性添加剤を含むことができる。本発明によれば、添加物パケットとして知られている、ミクロゲル（Ｂ）によって結合または吸収された、２種以上の機能性添加剤を含むものであることが特に好ましい。
【００６８】
本発明による組成物は、無機および有機の顔料、カオリン、タルクなどのケイ酸含有のフィラー、炭酸カルシウムおよびドロマイトなどの炭酸塩、硫酸バリウム、酸化亜鉛、酸化カルシウム、酸化マグネシウム、酸化アルミニウムなどの金属酸化物、高分散シリカ（沈殿シリカおよび熱製造されたシリカ）、水酸化アルミニウム、水酸化マグネシウムなどの金属水酸化物、ガラス繊維およびガラス繊維製品（スラット、ストランドまたはガラスミクロビーズ）、炭素繊維、熱可塑性繊維（ポリアミド、ポリエステル、アラミド）、ポリクロロプレンおよび／またはポリブタジエンを基材としたゴムゲル、あるいはその他に高程度の架橋および５〜１，０００ｎｍの粒径を有する、上記ゲル粒子以外のいずれの顔料ならびにフィラーも含むことができる。
【００６９】
上記フィラーは単独で、または混合物中で使用することができる。好ましい実施形態では、本発明による組成物は、特に１２０℃の温度で３０，０００ｍＰａｓ未満の粘度を有する、少なくとも１種の機能性添加剤（Ｃ）と、少なくとも１種の乾燥ミクロゲル粉末（Ｂ）（揮発性の画分が、好ましくは１重量％未満、さらに好ましくは０．５重量％未満である。（成分（Ａ）と（Ｂ）とを混合する場合、ミクロゲルラテックスは用いない。））とを、ホモジナイザー、ビーズミル、トリプルローラー、単軸または多軸の押出機、ニーダーおよび／またはディゾルバー、好ましくはホモジナイザー、ビーズミルまたはトリプルローラーを用いて混合することにより調製する。
【００７０】
ニーダーは非常に高粘度（ほとんど固体対固体）の組成物にのみ使用するのが好ましいが、調製すべき組成物の粘性に関する限り、ニーダーは最も限られた選択肢である。すなわち、ニーダーは特別な場合にのみ使用してよい。
【００７１】
ビーズミルの欠点は、粘性範囲が比較的制限されること（通常、低粘度の組成物）、ビーズミルを洗浄するのに必要とされる労力が多大であること、使用する可能性のある組成物製品の交換が複雑であること、また、ボールおよび粉砕器具が摩耗することである。
【００７２】
本発明による組成物は、ホモジナイザーまたはトリプルローラーで均質化するのが特に好ましい。トリプルローラーの欠点は、粘性範囲が比較的制限されること（通常、非常に高粘度の組成物）、低スループットであること、稼動中の状態が未封入であること（稼動中の保護が不十分）である。したがって、本発明による組成物は、ホモジナイザーで均質化するのが非常に好ましい。ホモジナイザーを用いると、低粘度および高粘度の組成物を、高スループット（高程度の柔軟性）で加工処理することが可能になる。製品の交換が比較的迅速で、かつ容易である。
【００７３】
ミクロゲル（Ｂ）は、驚くべき新規な方法で、液体添加剤中に分散することができる。たとえ１次粒子であっても分散可能であるという事実は、大いに驚くべきものである。
【００７４】
ミクロゲル（Ｂ）は、ホモジナイザーにあるホモジナイジングバルブで、液体添加剤（Ｃ）中に分散される（図１参照のこと）。
【００７５】
使用されることが好ましい、本発明による製法においては、凝塊物は凝集物および／または１次粒子に分けられる。凝塊物は物理的に分離可能な単位であり、分散物中でその１次粒子径は不変のままである。
【図面の簡単な説明】
【００７６】
【図１】ホモジナイザーバルブの操作方法を示す図である。
【００７７】
図中、使用されている用語は、
「基本生成物」
「バルブシート」
「バルブ」
「均質化された生成物」
均質化すべき生成物は低速でホモジナイジングバルブに入り、ホモジナイザーギャップで加速され高速化する。分散はギャップの後方で、主に乱流およびキャビテーションの結果として行われる（Ｗｉｌｌｉａｍ  Ｄ．  Ｐａｎｄｏｌｆｅ、Ｐｅｄｅｒ  Ｂａｅｋｇａａｒｄ、Ｍａｒｋｅｔｉｎｇ  Ｂｕｌｌｅｔｉｎ  ｏｆ  ｔｈｅ  ＡＰＶ  Ｈｏｍｏｇｅｎｉｓｅｒ  Ｇｒｏｕｐ−“Ｈｉｇｈ−ｐｒｅｓｓｕｒｅ  Ｈｏｍｏｇｅｎｉｓｅｒｓ：Ｐｒｏｃｅｓｓｅｓ、Ｐｒｏｄｕｃｔ  ａｎｄ  Ａｐｐｌｉｃａｔｉｏｎｓ”）。
【００７８】
ホモジナイザーに入れる際の、本発明による組成物の温度は、好都合には−４０〜１４０℃、好ましくは２０〜８０℃である。
【００７９】
本発明による、均質化すべき組成物は、２０〜４，０００ｂａｒ、好ましくは１００〜４，０００ｂａｒ、好ましくは２００〜４，０００ｂａｒ、好ましくは２００〜２，０００ｂａｒ、非常に好ましくは５００〜１，５００ｂａｒの圧力の装置内で、好都合に均質化する。サイクル数は所望の分散の質によって決定し、１〜２０、好ましくは１〜１０、より好ましくは１〜４の間のサイクルで変更することができる。
【００８０】
したがって、本発明によって調製された組成物は、特に優れた粒子分布を有し、かかる粒子分布は、殊にホモジナイザーを用いて実現されるものであり、液体添加剤および得られた組成物の粘性、ならびに必要な温度を変更することに関する製法の柔軟性の点、また分散の質の点から見て、かかるホモジナイザーもまた極めて有利である。
【００８１】
本発明はさらに、ミクロゲルを含有する、ポリマーまたはプラスチックを調製するための、本発明による組成物の使用法に関する。
【００８２】
本発明を以下の実施例を参照して、さらに詳しく説明する。言うまでもなく、本発明はこれらの実施例に限定されるものではない。
【実施例】
【００８３】
本発明による以下の添加剤／ミクロゲルの配合物を調製し、次いで潤滑油に混和する。
【００８４】
鉱物油中の、添加剤とミクロゲルとの配合物を、純鉱物油と比較し、かつ鉱物油中の個々の添加剤の混合物または鉱物油中のミクロゲルの混合物とそれぞれ比較し、試験を行った。安定性を促進する分散剤をミクロゲルに加えた。
【００８５】
応力作用および摩耗作用についての、潤滑剤の代表的な特性をＤＩＮ  ５１３５０に準じ、フォーボールテスターとして知られているもので試験した。試験装置および実施した試験の説明は、ＤＩＮ  ５１３５０、Ｐａｒｔ  １〜Ｐａｒｔ  ３から推論され得る。融解点までの負荷限界値は、融解負荷として知られており、ＤＩＮ  ５１３５０、Ｐａｒｔ  ２に準拠してＮ単位で測定した。
【００８６】
摩耗特性は、キャップ径として知られており、ＤＩＮ  ５１３５０、Ｐａｒｔ  ３に準拠してｍｍ単位で測定した。
【００８７】
結果：
添加剤／鉱物油の配合物は、鉱物油と比較して、キャップ径に著しい影響を及ぼすことはなく融解負荷が向上したが、ミクロゲル／分散安定剤の配合物は、鉱物油と比較して、融解負荷が著しく減少することはなくキャップ径が著しく向上した。
【００８８】
最後に、添加剤、ミクロゲル／分散安定剤および鉱物油の配合物は、鉱物油と比較して両変数が著しく向上する。すなわち、融解負荷が増加し、キャップ径が減少する。
【００８９】
【表１】
2014001387.tif 000002
【００９０】
結論：
これらの試験は、使用したミクロゲル／添加剤配合物の相乗効果を立証するものである。ミクロゲルを加えることにより、添加剤は一部表面で結合し、一部拡散することで、一種の最高な構造を有する状態にあると考えられる。一方では、測定過程中の混合物において、添加剤は、均質的な混和の結果としてか、または緩やかな放出の結果として、目標としていた以上の効果を生ずることが可能なようである。
【００９１】
潤滑剤、特に、主に脂肪様またはペースト様、その上溶液状の潤滑剤において、本発明による添加剤／ミクロゲル配合物は、例えば、目標としていた添加剤の放出によって、潤滑剤に対しより優れた効果をあげることが可能である。配合物は、液体添加剤およびミクロゲル粉末といった個々の成分と比較して、脂肪様／ペースト様であり、取り扱いが著しく容易であるため、注目に値すべきものである。潤滑グリースの場合には、特にこのタイプの配合物を用いると、別法では液体添加剤を加える際に脂肪中に発生する、稠度の損失を防ぐことが可能である。
【図１】
2014001387.tif 000003
【手続補正書】
【提出日】平成25年8月7日(2013.8.7)
【手続補正１】
【補正対象書類名】特許請求の範囲
【補正対象項目名】全文
【補正方法】変更
【補正の内容】
【特許請求の範囲】
【請求項１】
硫黄架橋性ゴムを除く、少なくとも１種のゴムミクロゲル（Ｂ）と、
少なくとも１種の液体機能性添加剤（Ｃ）と、
少なくとも１種の非架橋性有機媒質（Ａ）と
を含み、
非架橋性有機媒質（Ａ）が鉱物油であり、
ゴムミクロゲル（Ｂ）の１次粒子が、球面の形状を有し、かつ９９ｎｍ未満の平均粒径を有し、
液体機能性添加剤（Ｃ）が、硫化オレフィンを基にした有機ポリスルフィド、硫化トリグリセリド、脂肪酸エステル、脂肪族アルコールを基にした有機ポリスルフィド、硫化油を基にした有機ポリスルフィド；キサントゲン酸エステル、チオ尿素誘導体；塩化パラフィン；およびカルバミン酸エステルから選択された極圧添加剤；金属のジアルキルジチオリン酸塩、ジアリールおよびジアルキルジチオリン酸エステル、モノアルキルおよびモノアリールジチオリン酸エステル；アミンで中和されたリン酸誘導体；含塩素リン化合物；中和されたスルホン酸のアルカリ塩およびアルカリ土類塩、ならびにそれらのエステル；中和されたモノカルボン酸およびジカルボン酸、ならびにそれらのアルカリ塩およびアルカリ土類塩、エステル、アミド；脂肪油および脂肪酸誘導体；トリアゾール誘導体から選択された非鉄金属抑制剤；アルキル／アリール置換したフェノール誘導体、アルキル／アリール置換したアミン誘導体；およびその他の含リンまたは含硫黄のフェノール／アミン誘導体から選択された酸化防止剤；摩擦調整剤；脂肪酸アミド、ポリオールエステル、フタル酸エステル、セバシン酸エステル、安息香酸エステル、およびアジピン酸エステルから選択された脂肪酸または脂肪族アルコール；合成洗剤；分散剤；流動点降下剤、粘度指数向上剤、消泡剤、脱気剤、ならびに粘着剤からなる群から選択され、
ことを特徴とする、組成物。
【請求項２】
下記式、
｛（ｄ１−ｄ２）／ｄ２｝×１００
（式中、ｄ１およびｄ２は、１次粒子の２つの任意の直径であり、ｄ１＞ｄ２である）で定義される、ゴムミクロゲル（Ｂ）の個々の１次粒子の直径における偏差が、２５０％未満であることを特徴とする請求項１に記載の組成物。
【請求項３】
偏差が５０％未満である請求項２に記載の組成物。
【請求項４】
ゴムミクロゲル（Ｂ）が、２３℃でトルエンに不溶な画分を少なくとも７０重量％含むことを特徴とする請求項１から３のいずれか一項に記載の組成物。
【請求項５】
ゴムミクロゲル（Ｂ）が、ポリブタジエン、ブタジエン／アクリル酸／Ｃ１〜４アルキルエステルコポリマー、ポリイソプレン、１〜６０重量％のスチレンを含有するスチレン／ブタジエンコポリマー、カルボキシル化スチレン／ブタジエンコポリマー、フッ素ゴム、アクリルゴム、５〜６０重量％のアクリロニトリルを含有するポリブタジエン／アクリロニトリルコポリマー、カルボキシル化ニトリルゴム、ポリクロロプレン、０．５〜１０重量％のイソプレンを含有するイソブチレン／イソプレンコポリマー、０．１〜１０重量％の臭素を含有する臭素化イソブチレン／イソプレンコポリマー、０．１〜１０重量％の塩素を含有する塩素化イソブチレン／イソプレンコポリマー、一部および完全に水素化されたニトリルゴム、エチレン／プロピレン／ジエンコポリマー、エチレン／アクリル酸エステルコポリマー、エチレン／酢酸ビニルコポリマー、エピクロロヒドリンゴム、シリコーングラフトポリマーを除くシリコーンゴム、ポリエステルウレタンポリマー、ポリエーテルウレタンポリマー、エポキシド化天然ゴムまたはその混合物を架橋することによって得られることを特徴とする請求項１から４のいずれか一項に記載の組成物。
【請求項６】
ゴムミクロゲル（Ｂ）が、高エネルギー放射線で架橋されたものではない、架橋ミクロゲルであることを特徴とする請求項１から５のいずれか一項に記載の組成物。
【請求項７】
ゴムミクロゲル（Ｂ）が、エマルジョン重合によって得られることを特徴とする請求項１から６のいずれか一項に記載の組成物。
【請求項８】
ゴムミクロゲル（Ｂ）が、Ｃ＝Ｃ二重結合に対して反応性の官能基によって、改変されたものであることを特徴とする請求項１から７のいずれか一項に記載の組成物。
【請求項９】
液体機能性添加剤（Ｃ）が、硫黄、リン、ハロゲン、酸素および金属からなる群から選択された、少なくとも１つのヘテロ原子を含む、少なくとも１つの化合物である請求項１から８のいずれか一項に記載の組成物。
【請求項１０】
液体機能性添加剤（Ｃ）が、硫黄、リン、ハロゲン、酸素および金属からなる群から選択された、少なくとも２つのヘテロ原子を含む、少なくとも１つの化合物である請求項１から９のいずれか一項に記載の組成物。
【請求項１１】
１２０℃の温度で、液体機能性添加剤（Ｃ）が、１，０００ｍＰａｓ未満の粘性率を有する請求項１から１０のいずれか一項に記載の組成物。
【請求項１２】
組成物の総量を基準として、０．１から９９．９重量％のゴムミクロゲル（Ｂ）を含む請求項１から１１のいずれか一項に記載の組成物。
【請求項１３】
０．１から９９．９重量％の液体機能性添加剤（Ｃ）を含むことを特徴とする請求項１から１１のいずれか一項に記載の組成物。
【請求項１４】
さらにフィラーを含むことを特徴とする請求項１から１３のいずれか一項に記載の組成物。
【請求項１５】
液体機能性添加剤（Ｃ）とゴムミクロゲル（Ｂ）と、架橋不可能な有機媒質（Ａ）とを、ホモジナイザー、ビーズミル（アトリションミル）、トリプルローラー、単軸または多軸の押出機、ニーダー、Ｕｌｔｒａ−Ｔｕｒｒａｘ  ｄｅｖｉｃｅ（商標）および／またはディゾルバーを用いて混合することにより調製されることを特徴とする請求項１から１４のいずれか一項に記載の組成物。
【請求項１６】
円錐平板粘度計を用いて、ＤＩＮ  ５３０１８に準じて２０℃で測定した場合、５ｓ−ｌの回転速度では、２ｍＰａｓから５０，０００，０００ｍＰａｓまでの粘性率を有することを特徴とする請求項１から１５のいずれか一項に記載の組成物。
【請求項１７】
ゴムミクロゲル（Ｂ）が、トルエン中２３℃で１から１５の膨潤指数を有することを特徴とする請求項１から１６のいずれか一項に記載の組成物。
【請求項１８】
ゴムミクロゲル（Ｂ）が水酸基によって改変されていないことを特徴とする請求項１から１７のいずれか一項に記載の組成物。
【請求項１９】
ゴムミクロゲル（Ｂ）が改変されていないことを特徴とする請求項１から１８のいずれか一項に記載の組成物。
【請求項２０】
熱可塑性ポリマーまたは熱可塑性エラストマー中に混和するための請求項１から１９のいずれか一項に記載の組成物の使用。
【請求項２１】
成形剤またはコーティング剤を調製するための請求項１から１９のいずれか一項に記載の組成物の使用。
【請求項２２】
潤滑グリースまたは改変された潤滑油を調製するための請求項１９に記載の組成物の使用。
【請求項２３】
プラスチック、コーティング剤または潤滑剤用の添加剤としての請求項１から１９のいずれか一項に記載の組成物の使用。
【請求項２４】
請求項１から１９のいずれか一項に記載の組成物を含む、プラスチック、熱可塑性エラストマー、コーティング剤または潤滑剤。
【外国語明細書】
2014001387000001.pdf